(57)【要約】【課題】実用上充分な生産性を確保しつつ、優れた作動性および耐久性を有するポリオキシメチレン製スライド部品を提供する。【解決手段】本発明のポリオキシメチレン製スライド部品は、オキシメチレン樹脂組成物を用いて形成される部材（I）と、該部材（I）に接する相手材（II）とを含むスライド部品であって、前記オキシメチレン樹脂組成物が、ポリオキシメチレン（Ａ）を９０質量％以上、脂肪酸エステル（Ｂ）を０．５〜２．５質量％含み、前記相手材（II）が、ポリオキシメチレン樹脂以外の樹脂を用いて形成され、ロックウェル硬度（Ｍスケール）５０〜１１０である。【選択図】なし【特許請求の範囲】
【請求項１】
オキシメチレン樹脂組成物を用いて形成される部材（I）と、該部材（I）に接する相手材（II）とを含むスライド部品であって、
前記オキシメチレン樹脂組成物が、ポリオキシメチレン（Ａ）を９０質量％以上、脂肪酸エステル（Ｂ）を０．５〜２．５質量％含み、
前記相手材（II）が、ポリオキシメチレン樹脂以外の樹脂を用いて形成され、ロックウェル硬度（Ｍスケール）５０〜１１０であることを特徴とするポリオキシメチレン製スライド部品。
【請求項２】
前記脂肪酸エステル（Ｂ）がジエステルであることを特徴とする請求項１に記載のポリオキシメチレン製スライド部品。
【請求項３】
前記脂肪酸エステル（Ｂ）が常温で固体であることを特徴とする請求項１または２に記載のポリオキシメチレン製スライド部品。
【請求項４】
前記相手材がポリアミド系樹脂を用いて形成されることを特徴とする請求項１〜３のいずれか一項に記載のポリオキシメチレン製スライド部品。
【請求項５】
前記ポリオキシメチレン（Ａ）が、オキシメチレン成分以外のコモノマー成分を、オキシメチレン成分１００ｍｏｌ％に対して、０〜１．３５ｍｏｌ％含有していることを特徴とする請求項１〜４のいずれか一項に記載のポリオキシメチレン製スライド部品。
【請求項６】
請求項１〜５のいずれか一項に記載のポリオキシメチレン製スライド部品を用いることを特徴とするポリオキシメチレン製スライド部品の使用方法。
【請求項７】
オキシメチレン樹脂組成物を用いて形成される部材（I）と、該部材（I）に接する相手材（II）とを含むスライド部品を用いた使用方法であって、
部材（I）と相手材（II）との定常的な摺動面圧が２０〜１５０ＭＰaであることを特徴とする請求項６に記載のポリオキシメチレン製スライド部品の使用方法。
【請求項８】
オキシメチレン樹脂組成物を用いて形成される部材（I）と、該部材（I）に接する相手材（II）とを含むスライド部品を用いた使用方法であって、
部材（I）と相手材（II）との定常的な摺動線速度が０．０８〜２．３ｍ／ｓｅｃであることを特徴とする請求項６に記載のポリオキシメチレン製スライド部品の使用方法。
【請求項９】
請求項１〜５のいずれか一項に記載のポリオキシメチレン製スライド部品が、定常的に断続的に稼動することを特徴とするポリオキシメチレン製スライド部品の使用方法。
【発明の詳細な説明】
【技術分野】
【０００１】
本発明は、ポリオキシメチレン製スライド部品に関する。
【背景技術】
【０００２】
オキシメチレン樹脂は、機械的強度・剛性が高く、耐油性・耐有機溶剤性に優れ、広い温度範囲でバランスがとれた樹脂であり、且つその加工性が容易であることから、電気機器や電気機器の機構部品、自動車部品およびその他の機構部品を中心に広範囲の用途に用いられている。また、オキシメチレン樹脂は、もともと自己潤滑性に優れるため種々のスライド部品に使用されている。
【０００３】
スライド部品においては、面と面、面と線、面と点などの各種のスライド部の形状や、スライド面が常に一定だったり更新されたりという接触状態などスライドする環境や形態により、部材の耐摩擦・摩耗性は変化する。特に、樹脂と樹脂との耐摩擦・摩耗性について、単純に傾向が導出されていないため、これまで多くの提案がなされている。
【０００４】
オキシメチレン樹脂組成物については、耐摩擦・摩耗性を高めるため、種々の構成が挙げられている。例えば、ポリアセタール樹脂、ジエステル、モノエステルからなるポリオキシメチレン樹脂組成物が、該組成物による試験片とＳＵＳ材からなる球との不連続な接触・不連続な動きにおいて耐摩擦・摩耗性に優れること（例えば、特許文献１参照。）や、ポリオキシメチレンコポリマーと、エステルワックスおよびポリエチレンワックスなどの滑剤とを含有するポリオキシメチレン成形用組成物が、該組成物によるリングと鋼とからなるシャフトの連続的な接触・連続的な動きにおいて耐摩擦・摩耗性に優れることが報告されており、また、当該組成物の使用および成形品などの提案がなされている（例えば、特許文献２参照。）。
【０００５】
また、スライドするときの部材と該部材の相手材との組み合わせについて、種々の報告がなされている。例えば、ウインド昇降機構用のガイドスライダにおいて、ＰＢＴ樹脂からなる球状物とポリアセタール樹脂からなるガイドとを組み合わせることにより、不連続な接触・不連続な動きにおいてガタ等の発生が改善されること（例えば、特許文献３参照。）や、モジュラーリンク式コンベヤベルトのための耐摩コネクタにおいて、ポリエステルやポリアミドでコーティングされたロッドとアセタール製リンクとを組み合わせることにより、連続的な接触・不連続な動きにおいて耐摩擦・摩耗性に優れることなどの報告がなされている（例えば、特許文献４参照。）。
【０００６】
また、オキシメチレン樹脂のスライド部品への利用について、種々の形態が挙げられている。例えば、摺動部材ならびにそれを使用したドアチェック装置において、シューとアームとによる不連続な接触・不連続な動きの際の耐摩耗性・円滑な摺動性を得るために、シューとして、ポリアセタール樹脂、熱可塑性ポリエステルエラストマー、潤滑油剤からなる組成物を用い、アームとして、ポリアミドを用いること（例えば、特許文献５参照。）や、ステアリング装置において、炭素鋼からなるカムと回り止め部材とによる連続的な接触・不連続な動きの際の摺動性や打音を改善するために、回り止め部材の材料としてポリアセタールを用いることなどの提案がなされている（例えば、特許文献６参照。）。
【先行技術文献】
【特許文献】
【０００７】
【特許文献１】特開平８−２８３５３０号公報
【特許文献２】特表２００４−５０３６４６号公報
【特許文献３】特開平１０−２２７１７６号公報
【特許文献４】特表２００９−５０６９６２号公報
【特許文献５】特開２００５−１８７５９１号公報
【特許文献６】特開２００８−３０７９５９号公報
【発明の概要】
【発明が解決しようとする課題】
【０００８】
近年、軽量化や経済性の観点から、使用材料を金属から樹脂に変える動きが活発となっており、スライド部品においても樹脂と樹脂とのスライド機構が増えてきている。これら樹脂製のスライド部品に対して、従来と同様、円滑な作動性と長期の耐久性とが要求されている。
【０００９】
しかしながら、上記特許文献１〜６に開示されているオキシメチレン樹脂を用いた各種部材は、特定の硬度の樹脂材料とスライドする際の作動性および耐久性に関して、未だ改良の余地があった。
【００１０】
そこで本発明においては、実用上充分な生産性を確保しながら、高い作動性および優れた耐久性を実現可能なポリオキシメチレン製スライド部品を提供することを目的とする。
【課題を解決するための手段】
【００１１】
本発明者らは、上記課題を解決するために鋭意検討を重ねた結果、特定の硬度の樹脂材料とスライドする際に接する部材として、特定のオキシメチレン樹脂組成物を用いて形成される部材を用いることによって、高い作動性と優れた耐久性とを有するスライド部品が得られることを見出し、本発明を完成させるに至った。
【００１２】
すなわち、本発明は、以下の通りである。
【００１３】
〔１〕
オキシメチレン樹脂組成物を用いて形成される部材（I）と、該部材（I）に接する相手材（II）とを含むスライド部品であって、
前記オキシメチレン樹脂組成物が、ポリオキシメチレン（Ａ）を９０質量％以上、脂肪酸エステル（Ｂ）を０．５〜２．５質量％含み、
前記相手材（II）が、ポリオキシメチレン樹脂以外の樹脂を用いて形成され、ロックウェル硬度（Ｍスケール）５０〜１１０であることを特徴とするポリオキシメチレン製スライド部品。
【００１４】
〔２〕
前記脂肪酸エステル（Ｂ）がジエステルであることを特徴とする〔１〕に記載のポリオキシメチレン製スライド部品。
【００１５】
〔３〕
前記脂肪酸エステル（Ｂ）が常温で固体であることを特徴とする〔１〕または〔２〕に記載のポリオキシメチレン製スライド部品。
【００１６】
〔４〕
前記相手材がポリアミド系樹脂を用いて形成されることを特徴とする〔１〕〜〔３〕のいずれかに記載のポリオキシメチレン製スライド部品。
【００１７】
〔５〕
前記ポリオキシメチレン（Ａ）が、オキシメチレン成分以外のコモノマー成分を、オキシメチレン成分１００ｍｏｌ％に対して、０〜１．３５ｍｏｌ％含有していることを特徴とする〔１〕〜〔４〕のいずれかに記載のポリオキシメチレン製スライド部品。
【００１８】
〔６〕
〔１〕〜〔５〕のいずれかに記載のポリオキシメチレン製スライド部品を用いることを特徴とするポリオキシメチレン製スライド部品の使用方法。
【００１９】
〔７〕
オキシメチレン樹脂組成物を用いて形成される部材（I）と、該部材（I）に接する相手材（II）とを含むスライド部品を用いた使用方法であって、
部材（I）と相手材（II）との定常的な摺動面圧が２０〜１５０ＭＰaであることを特徴とする〔６〕に記載のポリオキシメチレン製スライド部品の使用方法。
【００２０】
〔８〕
オキシメチレン樹脂組成物を用いて形成される部材（I）と、該部材（I）に接する相手材（II）とを含むスライド部品を用いた使用方法であって、
部材（I）と相手材（II）との定常的な摺動線速度が０．０８〜２．３ｍ／ｓｅｃであることを特徴とする〔６〕に記載のポリオキシメチレン製スライド部品の使用方法。
【００２１】
〔９〕
〔１〕〜〔５〕のいずれかに記載のポリオキシメチレン製スライド部品が、定常的に断続的に稼動することを特徴とするポリオキシメチレン製スライド部品の使用方法。
【発明の効果】
【００２２】
本発明によれば、実用上充分な生産性を確保しつつ、特定の硬度の樹脂材料とスライドする際の作動性および耐久性について改良が図られたポリオキシメチレン製スライド部品が得られる。
【図面の簡単な説明】
【００２３】
【図１】本実施形態に係るスライド部品の一例（例１）を示した図である。
【図２】本実施形態に係るスライド部品の一例（例２）を示した図である。
【図３】本実施形態に係るスライド部品の一例（例３）を示した図である。
【図４】本実施例で得られたスライド部品を評価する装置の概略図である。
【発明を実施するための形態】
【００２４】
以下、本発明を実施するための形態（以下、「本実施形態」を言う。）について説明する。本発明は、以下の記載に限定されるものではなく、その要旨の範囲内で種々変形して実施できる。
【００２５】
本実施形態のポリオキシメチレン製スライド部品およびポリオキシメチレン製スライド部品の使用態様について、順次詳細に説明する。
【００２６】
［ポリオキシメチレン製スライド部品］
本実施形態のポリオキシメチレン製スライド部品は、オキシメチレン樹脂組成物を用いて形成される部材（I）と、該部材（I）に接する相手材（II）とを含むスライド部品であって、前記オキシメチレン樹脂組成物が、ポリオキシメチレン（Ａ）を９０質量％以上、脂肪酸エステル（Ｂ）を０．５〜２．５質量％含み、前記相手材（II）が、ポリオキシメチレン樹脂以外の樹脂を用いて形成され、ロックウェル硬度（Ｍスケール）５０〜１１０である。
【００２７】
［部材（I）］
本実施形態のポリオキシメチレン製スライド部品は、後述する特定のオキシメチレン樹脂組成物を用いて形成される部材（I）を含む。
【００２８】
［オキシメチレン樹脂組成物］
本実施形態に用いるオキシメチレン樹脂組成物は、主成分として下記のポリオキシメチレン（Ａ）を含み、さらに脂肪酸エステル（Ｂ）を特定量含んでいる。ここで、「主成分」とは、ポリオキシメチレン（Ａ）を、前記オキシメチレン樹脂組成物中の９０質量％以上含有することを言い、好ましくは９５質量％以上含有することである。
【００２９】
（ポリオキシメチレン（Ａ））
本実施形態に用いるポリオキシメチレン（Ａ）とは、オキシメチレン基のみを主鎖に有したポリオキシメチレンホモポリマー（Ａ−１）、または、分子中に炭素数２以上のオキシアルキレンユニットを有するポリオキシメチレンコポリマー（Ａ−２）である。
【００３０】
前記ポリオキシメチレン（Ａ）は、オキシメチレン成分以外のコモノマー成分を、オキシメチレン成分１００ｍｏｌ％に対して、０〜１．３５ｍｏｌ％含有していることが好ましく、０〜１．３３ｍｏｌ％含有していることがより好ましく、０〜１．３１ｍｏｌ％含有していることがさらに好ましい。オキシメチレン成分以外のコモノマー成分の含有量が前記範囲内であると、オキシメチレン樹脂組成物を用いて形成された部材（I）を含むスライド部品は、高い生産性を維持でき、優れた作動性および耐久性を有する傾向にある。
【００３１】
コモノマー成分の定量については、1Ｈ−ＮＭＲ法を用いる。その手順としては、得られたポリオキシメチレン（Ａ）を、ヘキサフルオロイソプロパノール（ＨＦＩＰ）により濃度１．５質量％となるように２４時間かけて溶解させ、この溶解液を用いて1Ｈ−ＮＭＲ解析を行い、オキシメチレン成分ａとオキシメチレン成分ａ以外のコモノマー成分（例えば、オキシアルキレン成分）ｂとの帰属ピ−クの積分値の比率から、オキシメチレン成分１００ｍｏｌ％に対するコモノマー成分ｂの割合（ｂ／ａ）を求めることができる。
【００３２】
ポリオキシメチレンホモポリマー（Ａ−１）およびポリオキシメチレンコポリマー（Ａ−２）は、下記の重合工程、末端安定化工程および造粒工程により製造できる。
【００３３】
＜ポリオキシメチレンホモポリマー（Ａ−１）＞
（１）重合工程
本実施形態に用いるポリオキシメチレンホモポリマー（Ａ−１）とは、オキシメチレン基を主鎖に有する重合体を表す。重合体連鎖の両末端がエステル基またはエーテル基により封鎖されていてもよい。ポリオキシメチレンホモポリマー（Ａ−１）の製造における重合形態は、公知のスラリー重合法（例えば特公昭４７−６４２０公報および特公昭４７−１００５９公報）を用いて実施することができる。これにより、末端が安定化されていない粗ポリオキシメチレンを得ることができる。
【００３４】
１）モノマー
ポリオキシメチレンホモポリマー（Ａ−１）の製造に使用するモノマーとしては、例えばホルムアルデヒドを用いることができる。このとき安定した分子量のポリオキシメチレンホモポリマー（Ａ−１）を継続的に得るために、精製され、かつ不純物濃度が低く安定したホルムアルデヒドガスを用いることが好ましい。ホルムアルデヒドの精製方法は公知の方法（例えば特公平５−３２３７４公報および特表２００１−５２１９１６公報）を用いることができる。
【００３５】
本実施形態に用いるホルムアルデヒドガスは、水、メタノール、蟻酸などの重合反応中の重合停止および連鎖移動作用を有する不純物を極力含まないものが好ましい。これらの不純物が過大に存在すると、予期せぬ連鎖移動反応により目的の分子量のポリオキシメチレンホモポリマー（Ａ−１）が得られなくなる傾向にある。中でも特に水については、１００ｐｐｍ以下であることが好ましく、さらには５０ｐｐｍ以下であることが好ましい。
【００３６】
２）連鎖移動剤
ポリオキシメチレンホモポリマー（Ａ−１）の製造に使用する連鎖移動剤としては、一般にはアルコール類、酸無水物が用いることができる。また、ブロックポリマーや分岐ポリマーを得るためにポリオール、ポリエーテルポリオールやポリエーテルポリオール・アルキレンオキサイドを用いてもかまわない。
【００３７】
また、連鎖移動剤についても不純物を極力含まないものを用いることが好ましい。中でも特に水については、２０００ｐｐｍ以下であることが好ましく、さらには１０００ｐｐｍ以下であることが好ましい。これらの不純物の少ない連鎖移動剤を得る方法としては、例えば、汎用的であり水分含有量が規定量を超える連鎖移動剤を入手し、これを乾燥窒素でバブリングし、活性炭やゼオライト等の吸着剤により不純物を除去し、精製する方法などが挙げられる。ここで用いる連鎖移動剤は、一種または二種類以上併用してもかまわない。
【００３８】
３）重合触媒
ポリオキシメチレンホモポリマー（Ａ−１）の製造における重合反応に使用する重合触媒としては、オニウム塩系重合触媒が挙げられる。重合反応に使用するオニウム塩系重合触媒は、下記一般式（１）で表されるものを用いることができる。
【００３９】
［Ｒ1Ｒ2Ｒ3Ｒ4Ｍ］+Ｘ- ・・・（１）
上記一般式（１）中、Ｒ1、Ｒ2、Ｒ3およびＲ4は各々独立にアルキル基を示し、Ｍは孤立電子対を持つ元素、Ｘは求核性基を示す。
【００４０】
上記一般式（１）で表されるオニウム塩系重合触媒のなかでも、第４級アンモニウム塩系化合物や第４級ホスホニウム塩系化合物が好ましく用いられる。さらに好ましくはテトラメチルアンモニウムブロミド、ジメチルジステアリルアンモニウムアセタート、テトラエチルホスホニウムヨージド、トリブチルエチルホスホニウムヨージドが用いられる。
【００４１】
４）反応器
ポリオキシメチレンホモポリマー（Ａ−１）の製造における重合の反応器としては、バッチ式の攪拌機付き反応槽、および連続式のコニーダー、二軸スクリュー式連続押し出し混練機、二軸パドル型連続混合機等を用いることができる。これらの胴の外周は反応混合物を加熱または冷却できる構造を有することが好ましい。
【００４２】
（２）末端安定化工程
上記粗ポリオキシメチレンの末端安定化をエーテル基で封鎖する方法としては、特公昭６３−４５２号公報に記載の方法があり、アセチル基で封鎖する方法としては、米国特許第３，４５９，７０９号明細書に記載の大量の酸無水物を用い、スラリー状態で行う方法と、米国特許第３，１７２，７３６号明細書に記載の酸無水物のガスを用いて気相で行う方法がある。本実施形態においては、上記いずれの方法も採用でき、特に限定されるものではない。
【００４３】
エーテル基で封鎖するのに用いるエーテル化剤としては、オルトエステル、通常は脂肪族酸または芳香族酸と、脂肪族アルコール、脂環式族アルコールまたは芳香族アルコールとのオルトエステルが挙げられる。このようなオルトエステルの具体例としては、メチルまたはエチルオルトホルメート、メチルまたはエチルオルトアセテートおよびメチルまたはエチルオルトベンゾエート、ならびにオルトカーボネート、例えばエチルオルトカーボネートが挙げられる。
【００４４】
エーテル化反応は、ｐ−トルエンスルホン酸、酢酸および臭化水素酸のような中強度有機酸、ジメチルおよびジエチルスルフェートのような中強度鉱酸等のルイス酸型の触媒をエーテル化剤１重量部に対して０．００１〜０．０２重量部導入して行うことが挙げられる。
【００４５】
エーテル化反応に用いる好ましい溶媒は、ペンタン、ヘキサン、シクロヘキサンおよびベンゼン等の低沸点脂肪族、脂環式族および芳香族炭化水素、塩化メチレン、クロロホルムおよび四塩化炭素等のハロゲン化低級脂肪族化合物等の有機溶媒が挙げられる。
【００４６】
一方、重合体の末端をエステル基で封鎖する場合、エステル化に用いられる有機酸無水物としては、下記一般式（２）で表される有機酸無水物が挙げられる。
【００４７】
Ｒ5ＣＯＯＣＯＲ6 ・・・（２）
上記一般式（２）中、Ｒ5およびＲ6は、各々独立にアルキル基を示す。Ｒ5およびＲ6は、同じであっても異なっていてもよい。
【００４８】
上記一般式（２）で表される有機酸無水物の中でも、無水プロピオン酸、無水安息香酸、無水酢酸、無水コハク酸、無水マレイン酸、無水グルタル酸、無水フタル酸等が好ましく、無水酢酸が特に好ましい。有機酸無水物は１種でもよいが２種以上を用いることも可能である。
【００４９】
また、気相でエステル基封鎖を行う方法においては、ポリオキシメチレン中にオニウム塩系重合触媒が残留していると、末端封鎖する際に、オニウム塩系重合触媒がポリオキシメチレンの分解反応を促進して安定化反応におけるポリマー収率を著しく低下させると共に、ポリオキシメチレンを着色させるという問題が特に顕著に現れることから、特開平１１−９２５４２号公報記載の方法によってオニウム塩系重合触媒を除去した後に末端封鎖を行うことが特に好ましい。
【００５０】
ポリオキシメチレンの末端はエーテル基および／またはエステル基で封鎖することにより、末端水酸基の濃度が５×１０-7ｍｏｌ／ｇ以下に低減されることが好ましい。末端水酸基の濃度が５×１０-7ｍｏｌ／ｇより多いと熱安定性が損なわれ、本来のポリオキシメチレン樹脂が有する品質が低下するため好ましくない。より好ましくは末端水酸基の濃度は０．５×１０-7ｍｏｌ／ｇ以下である。
【００５１】
（３）造粒工程
末端安定化を行ったポリオキシメチレンのパウダーは乾燥を行った後、取扱い性を良くするために押出機を用いて造粒してもよい。このとき、通常のポリオキシメチレンに添加することの可能な公知の安定剤を加えながら溶融混合し、造粒を行うことが好ましい。溶融混練を行う場合には、品質や作業環境の保持のために、不活性ガスによる置換、ならびに一段および多段ベントによる脱気をすることが好ましい。溶融混練の際の温度は、ポリオキシメチレンホモポリマー（Ａ−１）の融点以上２５０℃以下とすることが好ましい。
【００５２】
＜ポリオキシメチレンコポリマー（Ａ−２）＞
（１）重合工程
本実施形態に用いるポリオキシメチレンコポリマー（Ａ−２）の製造における重合形態は、オキシメチレン成分以外のコモノマー成分を、オキシメチレン１００モル％に対して、１．３５モル％以下含有していることが好ましく、１．３３モル％以下含有していることがより好ましく、１．３１モル％以下含有していることがさらに好ましい。
重合体連鎖の両末端がエステル基またはエーテル基により封鎖されていてもよい。ポリオキシメチレンホモポリマー（Ａ−２）の製造における重合形態は、公知の重合法（例えば、ＵＳ−Ａ−３０２７３５２、ＵＳ−Ａ−３８０３０９４、ＤＥ−Ｃ−１１６１４２１、ＤＥ−Ｃ−１４９５２２８、ＤＥ−Ｃ−１７２０３５８、ＤＥ−Ｃ−３０１８８９８、特開昭５８−９８３２２号公報、および特開平７−７０２６７号公報に記載）を用いることができる。かかる重合工程により、ポリオキシメチレンコポリマーの末端が安定化されていない粗ポリマーが得られる。
【００５３】
重合工程において用いる主モノマー等の材料を下記に説明する。
【００５４】
１）主モノマー
ポリオキシメチレンコポリマー（Ａ−２）の製造に用いる主モノマーとしては、ホルムアルデヒドまたはその３量体であるトリオキサンもしくは４量体であるテトラオキサン等の環状オリゴマーを用いることが好ましい。
【００５５】
ここで、本明細書における「主モノマー」とは、全モノマー量に対して５０質量％以上含有されているモノマー成分をいう。
【００５６】
２）コモノマー
ポリオキシメチレンコポリマー（Ａ−２）の製造に用いるコモノマーとしては、分子中に炭素数２以上のオキシアルキレンユニットを有する環状エーテル化合物を用いることが好ましい。
【００５７】
かかる環状エーテル化合物としては、例えば、エチレンオキシド、プロピレンオキシド、１，３−ジオキソラン、１，３−プロパンジオールホルマール、１，４−ブタンジオールホルマール、１，５−ペンタンジオールホルマール、１，６−ヘキサンジオールホルマール、ジエチレングリコールホルマール、１，３，５−トリオキセパン、１，３，６−トリオキオカン、および分子に分岐または架橋構造を構成しうるモノ−またはジ−グリシジル化合物からなる群より選ばれる１種の化合物または２種以上の混合物が、好適なものとして挙げられる。
【００５８】
ポリオキシメチレンコポリマー（Ａ−２）を重合する際において、主モノマーおよびコモノマーには、水、メタノールおよび蟻酸等の重合反応中の重合停止作用および連鎖移動作用を有する不純物を極力含まないものを用いることが好ましい。
【００５９】
不純物を極力含まない主モノマーおよびコモノマーを用いることにより、想定していない連鎖移動反応を回避でき、これにより所望の分子量を有するポリマーが得られる。
【００６０】
特に、ポリマー末端基に水酸基を誘導する不純物の含有量は、全モノマー量に対して、好ましくは３０質量ｐｐｍ以下、より好ましくは１０質量ｐｐｍ以下、さらに好ましくは３質量ｐｐｍ以下であるものとする。
【００６１】
所望の低不純物の主モノマーおよびコモノマーを得るための方法としては、公知の方法（例えば、主モノマーについては、特開平３−１２３７７７号公報や特開平７−３３７６１号公報、コモノマーについては、特開昭４９−６２４６９号公報や特開平５−２７１２１７号公報に記載）を用いることができる。
【００６２】
３）連鎖移動剤
ポリオキシメチレンコポリマー（Ａ−２）の重合工程においては、連鎖移動剤を用いることが好ましい。
【００６３】
連鎖移動剤としては、例えば、ホルムアルデヒドのジアルキルアセタールおよびそのオリゴマー、ならびにメタノール、エタノール、プロパノール、イソプロパノールおよびブタノール等の低級脂肪族アルコールを用いることが好ましい。前記ジアルキルアセタールのアルキル基は、メチル、エチル、プロピル、イソプロピルおよびブチル等の低級脂肪族アルキル基であることが好ましい。
【００６４】
長鎖分岐ポリオキシメチレンを得るためには、ポリエーテルポリオール、およびポリエーテルポリオールのアルキレンオキサイド付加物を用いることが好ましい。
【００６５】
また、連鎖移動剤としては、ヒドロキシル基、カルボキシル基、アミノ基、エステル基およびアルコキシ基からなる群より選択される１種以上の基を有する重合体を用いてもよい。
【００６６】
さらに上記連鎖移動剤は、一種単独で用いてもよく、二種以上を使用してもよい。いずれの場合においても、不安定末端数の少ないものが好ましい。
【００６７】
４）重合触媒
ポリオキシメチレンコポリマー（Ａ−２）の重合工程に用いる重合触媒としては、ルイス酸、プロトン酸、およびプロトン酸のエステルまたは無水物等の、カチオン活性触媒が好ましい。
【００６８】
ルイス酸としては、特に限定されないが、例えば、ホウ酸、スズ、チタン、リン、ヒ素およびアンチモンのハロゲン化物が挙げられる。具体的には、三フッ化ホウ素、四塩化スズ、四塩化チタン、五フッ化リン、五塩化リンおよび五フッ化アンチモン、ならびにそれらの錯化合物または塩が挙げられる。
【００６９】
また、プロトン酸、そのエステルまたは無水物の具体例としては、特に限定されないが、パークロル酸、トリフルオロメタンスルホン酸、パークロル酸−３級ブチルエステル、アセチルパークロラート、およびトリメチルオキソニウムヘキサフルオロホスフェートが挙げられる。必要に応じて、例えば特開平０５−０５０１７号報の記載にある末端ホルメート基の生成を低減するような触媒を併用してもよい。これらの中でも、三フッ化ホウ素；三フッ化ホウ素水和物；酸素原子または硫黄原子を含む有機化合物と三フッ化ホウ素との配位錯化合物が好ましく、三フッ化ホウ素ジエチルエーテル、三フッ化ホウ素ジ−ｎ−ブチルエーテルがより好ましい。
【００７０】
重合触媒の使用量は、例えばトリオキサンと環状エーテルおよび／または環状ホルマールを用いる場合、モノマーの合計量１モルに対して、１×１０-6モル〜１×１０-3モルが好ましく、５×１０-6モル〜１×１０-4モルがより好ましい。
【００７１】
重合触媒の使用量が上記範囲内であると、重合時の反応安定性や得られる成形体の熱安定性がより向上する。
【００７２】
重合触媒は、重合工程後、触媒中和失活剤を含む水溶液または有機溶剤溶液中に重合物を投入し、スラリー状態で一般的には数分〜数時間攪拌することにより失活させることができる。
【００７３】
触媒中和失活剤としては、特に限定されないが、例えば、アンモニア、トリエチルアミンおよびトリ−ｎ−ブチルアミン等のアミン類、ならびにアルカリ金属およびアルカリ土類金属の水酸化物、無機酸塩、ならびに有機酸塩からなる群より選択される１種以上が挙げられる。
【００７４】
また、アンモニアおよびトリエチルアミン等の蒸気とポリオキシメチレンとを接触させて重合触媒を失活させる方法や、ヒンダードアミン類、トリフェニルホスフィンおよび水酸化カルシウムのうち少なくとも一種と混合機で接触させることにより触媒を失活させる方法も用いることができる。
【００７５】
（２）末端安定化工程および造粒工程
上述した重合工程により得られたポリオキシメチレンコポリマー（Ａ−２）の粗ポリマーに含まれる不安定末端部分を分解除去することによって、オキシメチレン樹脂組成物を構成するポリオキシメチレンコポリマー（Ａ−２）が得られる。
【００７６】
粗ポリマーに含まれる不安定末端部分の分解除去方法としては、特に限定されないが、例えば、ベント付き単軸スクリュー式押出機やベント付き２軸スクリュー式押出機等を用いて、公知の塩基性物質である後述する分解除去剤の存在下、粗ポリマーを溶融して不安定末端部分を分解除去する方法が挙げられる。
【００７７】
末端安定化における溶融混練を行う場合には、品質や作業環境の保持のために、不活性ガスによる置換、ならびに一段および多段ベントによる脱気をすることが好ましい。
【００７８】
溶融混練の際の温度は、ポリオキシメチレンコポリマー（Ａ−２）の融点以上２６０℃以下とすることが好ましい。
【００７９】
さらに、通常のポリオキシメチレンに添加することの可能な公知の安定剤を加えながら溶融混合し、造粒を行うことが好ましい。
【００８０】
１）分解除去剤
ポリオキシメチレンコポリマー（Ａ−２）の粗ポリマーに含まれる不安定末端部分の分解除去に用いる分解除去剤としては、例えば、アンモニア、トリエチルアミンおよびトリブチルアミン等の脂肪族アミン、ならびに水酸化カルシウム等のアルカリ金属またはアルカリ土類金属の水酸化物、無機弱酸塩および有機弱酸塩等の、公知の塩基性物質が挙げられる。
【００８１】
上記分解除去剤の中でも、下記一般式（３）で表される、少なくとも一種の第４級アンモニウム化合物が好ましい。
【００８２】
かかる第４級アンモニウム化合物を用いて、熱的に不安定な末端を処理する方法が好適に利用できる。
【００８３】
［Ｒ7Ｒ8Ｒ9Ｒ10Ｎ+］nＹn- ・・・（３）
前記式（３）中、Ｒ7、Ｒ8、Ｒ9およびＲ10は、各々独立して、炭素数１〜３０の非置換アルキル基または置換アルキル基；炭素数６〜２０のアリール基；炭素数１〜３０の非置換アルキル基または置換アルキル基が少なくとも１個の炭素数６〜２０のアリール基で置換されたアラルキル基；炭素数６〜２０のアリール基が少なくとも１個の炭素数１〜３０の非置換アルキル基または置換アルキル基で置換されたアルキルアリール基からなる群より選ばれるいずれかを表す。
【００８４】
上記の非置換アルキル基または置換アルキル基は、直鎖状、分岐状、環状のいずれであってもよい。
【００８５】
上記の非置換アルキル基、アリール基、アラルキル基、およびアルキルアリール基は、水素原子がハロゲンで置換されてもよい。
【００８６】
ｎは１〜３の整数を表す。
【００８７】
Ｙは、水酸基、または炭素数１〜２０のカルボン酸、水素酸、オキソ酸無機チオ酸、炭素数１〜２０の有機チオ酸からなる群より選ばれるいずれかの酸残基を表す。
【００８８】
上記第４級アンモニウム化合物としては、特に限定されないが、例えば、テトラメチルアンモニウム、テトラエチルアンモニウム、テトラプロピルアンモニウム、テトラ−ｎ−ブチルアンモニウム、セチルトリメチルアンモニウム、テトラデシルトリメチルアンモニウム、１，６−ヘキサメチレンビス（トリメチルアンモニウム）、デカメチレン−ビス−（トリメチルアンモニウム）、トリメチル−３−クロロ−２−ヒドロキシプロピルアンモニウム、トリメチル（２−ヒドロキシエチル）アンモニウム、トリエチル（２−ヒドロキシエチル）アンモニウム、トリプロピル（２−ヒドロキシエチル）アンモニウム、トリ−ｎ−ブチル（２−ヒドロキシエチル）アンモニウム、トリメチルベンジルアンモニウム、トリエチルベンジルアンモニウム、トリプロピルベンジルアンモニウム、トリ−ｎ−ブチルベンジルアンモニウム、トリメチルフェニルアンモニウム、トリエチルフェニルアンモニウム、トリメチル−２−オキシエチルアンモニウム、モノメチルトリヒドロキシエチルアンモニウム、モノエチルトリヒドロキシエチルアンモニウム、オクダデシルトリ（２−ヒドロキシエチル）アンモニウム、テトラキス（ヒドロキシエチル）アンモニウム等の水酸化物が挙げられる。
【００８９】
また、第４級アンモニウム化合物のその他の例としては、アジ化水素などのハロゲン化以外の水素酸塩；硫酸、硝酸、燐酸、炭酸、ホウ酸、塩素酸、よう素酸、珪酸、過塩素酸、亜塩素酸、次亜塩素酸、クロロ硫酸、アミド硫酸、二硫酸、トリポリ燐酸などのオキソ酸塩；チオ硫酸などのチオ酸塩；蟻酸、酢酸、プロピオン酸、ブタン酸、イソ酪酸、ペンタン酸、カプロン酸、カプリル酸、カプリン酸、安息香酸、シュウ酸などのカルボン酸塩も挙げられる。
【００９０】
これらの中でも、水酸化物（ＯＨ-）、硫酸（ＨＳＯ4-、ＳＯ42-）、炭酸（ＨＣＯ3-、ＣＯ32-）、ホウ酸（Ｂ（ＯＨ）4-）、およびカルボン酸の塩が好ましい。かかるカルボン酸の中でも、蟻酸、酢酸およびプロピオン酸がより好ましい。
【００９１】
上記第４級アンモニウム化合物は、１種単独で用いてもよいし、２種以上を組み合わせて用いてもよい。
【００９２】
第４級アンモニウム化合物の添加量は、粗ポリマーに対して、下記式（i）で表される第４級アンモニウム化合物由来の窒素の量に換算して、０．０５〜５０質量ｐｐｍであることが好ましい。
【００９３】
第４級アンモニウム化合物の添加量＝Ｐ×１４／Ｑ ・・・（i）
上記式（i）中、Ｐは第４級アンモニウム化合物の粗ポリマーに対する濃度（質量ｐｐｍ）を表し、「１４」は窒素の原子量であり、Ｑは第４級アンモニウム化合物の分子量を表す。
【００９４】
第４級アンモニウム化合物等の分解除去剤は、粗ポリマーを溶融する前に、予め添加してもよいし、溶融させた粗ポリマーに添加してもよい。
【００９５】
なお、分解除去剤は、公知の分解除去剤であるアンモニア、トリエチルアミンおよびホウ酸化合物と第４級アンモニウム化合物とを併用してもよい。
【００９６】
＜添加剤＞
本実施形態のポリオキシメチレン製スライド部品を形成するために用いるオキシメチレン樹脂組成物は、添加剤として、後述する脂肪酸エステル（Ｂ）を含む。また、その他の添加剤（Ｃ）を含んでいてもよい。これにより、生産性、作動性および耐久性の向上を図ることができる。
【００９７】
（脂肪酸エステル（Ｂ））
本実施形態に用いる脂肪酸エステル（Ｂ）とは、脂肪族アルコールの水酸基と脂肪酸のカルボキシル基とがエステル結合した化合物をいう。
【００９８】
ここでいう脂肪族アルコールとは、脂肪族炭化水素の水素原子を水酸基で置換した形態の化合物である。例えば、水酸基の数による一価、二価およびそれより多い多価のアルコール、分子内の結合による飽和アルコールおよび二重結合、三重結合を有する不飽和アルコール、水酸基の結合している炭素原子による第一アルコール、第二アルコール、第三アルコールがある。具体的には、メチルアルコール、エチルアルコール、プロピルアルコール、ｎ−ブチルアルコール、イソブチルアルコール、ｔｅｒｔ−ブチルアルコール、ｎ−アミルアルコール、２−ペンタノール、ｎ−ペプチルアルコール、ｎ−オクチルアルコール、ｎ−ノニルアルコール、ラウリルアルコール、ミリスチルアルコール、セチルアルコール、ビニルアルコール、アリルアルコール、クロチルアルコール、メチルビニルカルビノール、アリルカルビノール等の飽和・不飽和モノアルコール、エチレングリコール、プロピレングリコール、トリメチレングリコール、１，４−ブタンジオール、β−ブチレングリコール、２，４−ペンタンジオール、２−メチル−２，４−ブタンジオール、γ−ペンチレングリコール、１，４−ヘキサンジオール、２，５−ヘキサンジオール、ペンタメチレングリコール、ヘキサメチレングリコール、グリセリン、１，２，３−ブタントリオール、１，２，３−ペンタントリオール、２，３，４−ヘキサントリオール、２−メチル−２−オキシメチル−１，３−プロパンジオール、２−イソプロピル−２−オキシメチル−１，３−プロパンジオール、トリメチロールプロパン、エリスリトール、１，２，３，４−ペンタンテトロール、アドニット、アリット等の脂肪族多価アルコール等が挙げられる。この中でも、炭素数８〜１８の脂肪族飽和炭化水素系のアルコールが好ましい。
【００９９】
ここでいう脂肪酸とは、脂肪族炭化水素の一部をカルボキシル基で置換した形態の化合物である。例えば、飽和脂肪酸（飽和脂肪族モノカルボン酸、飽和脂肪族ジカルボン酸、飽和脂肪族トリカルボン酸、またはそれ以上に分岐したもの)、不飽和脂肪酸が挙げられる。
【０１００】
モノカルボン酸の具体例としては、蟻酸、酢酸、プロピオン酸、酪酸、イソ酪酸、吉草酸、イソ吉草酸、ピバル酸、カプロン酸、オクタン酸、デカン酸、ラウリン酸、ミリスチン酸、パルミチン酸、ステアリン酸、アラキジン酸、ベヘン酸、リグノセリン酸などが挙げられる。
【０１０１】
ジカルボン酸の具体例としては、蓚酸、マロン酸、琥珀酸、グルタル酸、アジピン酸、ピメリン酸、スベリン酸、アゼライン酸、セバシン酸などが挙げられる。不飽和脂肪酸としては、アクリル酸、プロピオール酸、メタクリル酸、クロトン酸、イソクロトン酸、オレイン酸、リシノレン酸、フマル酸、マレイン酸などが挙げられる。この中でも、炭素数４〜１８の脂肪族炭化水素系の脂肪酸が好ましい。
【０１０２】
本実施形態に用いる脂肪酸エステル（Ｂ）としては、アジピン酸ジドデシル、エチレングリコールジステアレート、ミリスチン酸セチル、アジピン酸ジイソデシル、エチレングリコールジアセテートなどが挙げられる。
【０１０３】
上記脂肪族アルコールと脂肪族カルボン酸とからなる脂肪酸エステル（Ｂ）は、二種類以上添加してもかまわない。
【０１０４】
全脂肪酸エステル（Ｂ）の含有量（添加量）は、オキシメチレン樹脂組成物に対して、０．５〜２．５質量％であり、さらには０．６〜２．０質量％であることが好ましい。この範囲にすることで、スライド部品の生産性、作動性および耐久性の向上を図ることができる。
【０１０５】
また、脂肪酸エステル（Ｂ）は、常温で固体であることが好ましい。常温で固体である脂肪酸エステル（Ｂ）としては、アジピン酸ジドデシル、エチレングリコールジステアレート、ミリスチン酸セチルなどが挙げられる。常温で固体である脂肪酸エステル（Ｂ）を用いると、ポリオキシメチレン製スライド部品の生産性を高く維持することができる。
【０１０６】
さらに、脂肪酸エステルは、ジエステルであることが好ましい。脂肪酸ジエステルとしては、アジピン酸ジドデシル、エチレングリコールジステアレート、アジピン酸ジイソデシル、エチレングリコールジアセテートなどが挙げられる。脂肪酸ジエステルを用いると、ポリオキシメチレン製スライド部品の耐久性を向上させることができる。
【０１０７】
（その他の添加剤（Ｃ））
本実施形態に用いるオキシメチレン樹脂組成物は、本実施形態の目的を損なわない範囲で、従来公知のその他の添加剤（Ｃ）を含んでもよい。
【０１０８】
その他の添加剤（Ｃ）として、例えば、酸化防止剤、熱安定剤、ホルムアルデヒドや蟻酸の捕捉剤、耐候（光）剤、滑剤、各種無機・有機充填剤、他の熱可塑性樹脂、柔軟剤、結晶核剤、離型剤、顔料・染料といった外観改良剤等が挙げられる。
【０１０９】
オキシメチレン樹脂組成物中の添加剤（Ｃ）の含有量は、９．５質量％以下であることが好ましく、３．４質量％以下であることがより好ましく、２質量％以下であることがさらに好ましい。
【０１１０】
（オキシメチレン樹脂組成物の製造方法）
オキシメチレン樹脂組成物は、本実施形態のポリオキシメチレン製スライド部品を構成する成分であり、上述のように、ポリオキシメチレン（Ａ）、脂肪酸エステル（Ｂ）を含有し、さらに必要に応じて上記その他の添加剤（Ｃ）を含有するものである。
【０１１１】
以下においては、ポリオキシメチレン（Ａ）、脂肪酸エステル（Ｂ）、およびその他の添加剤（Ｃ）を全て含有するオキシメチレン樹脂組成物の製造方法を例示的に説明する。
【０１１２】
上記のポリオキシメチレン（Ａ）、脂肪酸エステル（Ｂ）、およびその他の添加剤（Ｃ）の混合は、ポリオキシメチレン（Ａ）の造粒時に、（Ｂ）成分および（Ｃ）成分を添加し、溶融混練することにより行ってもよい。
【０１１３】
また、（Ａ）成分の造粒後、新たに、ヘンシェルミキサー、タンブラーやＶ字型ブレンダーを用いて（Ａ）成分〜（Ｃ）成分を混合した後、ニーダー、ロールミル、単軸押出機、二軸押出機や多軸押出機を用いて溶融混錬することにより、オキシメチレン樹脂組成物を得ることもできる。
【０１１４】
造粒ペレットを用いる場合は、添着剤を用いて分散性を高めてもよい。かかる添着剤として、例えば、脂肪族炭化水素および芳香族炭化水素、ならびにこれらの変性物およびこれらの混合物、ならびにポリオールの脂肪酸エステルが挙げられる。
【０１１５】
また、ポリオキシメチレン（Ａ）に対する（Ｂ）成分および（Ｃ）成分の分散性を高めるために、混合するポリオキシメチレン（Ａ）のペレットの一部または全量を粉砕して予め混合した後、溶融混合してもよい。
【０１１６】
当該溶融混合の温度は、１８０〜２３０℃であることが好ましい。さらに、品質や作業環境を保持する観点から、不活性ガスによる置換や、一段および多段ベントで脱気することが好ましい。
【０１１７】
（オキシメチレン樹脂組成物の物性）
本実施形態に用いるオキシメチレン樹脂組成物のメルトフローレート（ＭＦＲ）（ＡＳＴＭ１２３８、温度１９０℃）は、２〜８ｇ／１０分であることが好ましく、さらには３〜７ｇ／１０分であることが好ましい。脂肪酸エステル（Ｂ）、およびその他添加剤（Ｃ）の添加がオキシメチレン樹脂組成物のＭＦＲに与える影響に応じて、上述した連鎖移動剤を、ホルムアルデヒド１モル当たりに換算して０．０２〜０．０８モル％添加してポリオキシメチレン（Ａ）を重合することが好ましい。ＭＦＲを上記範囲内とすることにより、ポリオキシメチレン製スライド部品の生産性を維持し、作動性および耐久性を向上することができる傾向にある。
【０１１８】
〔部材（I）の製造方法〕
本実施形態に用いる部材（I）は、例えば、上述したオキシメチレン樹脂組成物を成形することにより得ることができる。
【０１１９】
本実施形態に用いる部材（I）の製造方法としては、原材料となる従来のオキシメチレン樹脂組成物を用いた多様な公知の成形方法が挙げられる。
【０１２０】
当該成形方法としては、特に制限されないが、例えば、押出成形、射出成形、真空成形、ブロー成形、射出圧縮成形、加飾成形、多色成形、ガスアシスト射出成形、発砲射出成形、低圧成形、超薄肉射出成形（超高速射出成形）、金型内複合成形（インサート成形、アウトサート成形）等の成形方法の何れかによって成形することができる。
【０１２１】
特に、生産性の面から、押出成形・射出成形・射出圧縮成形、または異材を組み合わせる多色成形・金型内複合成形が好ましい。
【０１２２】
当該成形条件としては、通常ポリオキシメチレンが成形される推奨条件を用いる。例えば、樹脂温度１８０〜２３０℃、金型温度６０〜９０℃で成形を行なうことが好ましい。
【０１２３】
〔相手材（II）〕
本実施形態のポリオキシメチレン製スライド部品は、上述した部材（I）に接する相手材（II）を含む。
【０１２４】
本実施形態に用いる相手材（II）とは、スライドするときに部材（I）に対向する材料をいう。
【０１２５】
本実施形態に用いる相手材（II）は、ロックウェル硬度（Ｍスケール）５０〜１１０であり、５５〜１０５であることが好ましい。このようなロックウェル硬度を有する相手材（II）を含むスライド部品は、作動性および耐久性に優れる。
【０１２６】
なお、本実施形態において、ロックウェル硬度（Ｍスケール）は、後述する実施例に記載の方法により測定される値である。
【０１２７】
また、本実施形態に用いる相手材（II）は、ポリオキシメチレン樹脂以外の樹脂を用いて形成される。ポリオキシメチレン樹脂以外の樹脂としては、ポリアミド系樹脂、ポリプロピレン系樹脂、ポリスチレン系樹脂、ニトリル系樹脂、ポリフェニレンサルファイド系樹脂、ポリフェニレンエーテル系樹脂やその他充填剤を含む樹脂が挙げられる。
【０１２８】
この中でも、耐久性の面からポリアミド系樹脂が好ましい。ポリアミド系樹脂としては、ポリアミド６、ポリアミド１１、ポリアミド１２、ポリアミド６６、ポリアミド６１０、ポリアミド６Ｔ、ポリアミド６Ｉ、ポリアミド９Ｔ、ポリアミドＭ５Ｔ、ポリアミド６１２、アラミドなどが挙げられる。本実施形態に用いるポリアミド系樹脂としては、規定したロックウェル硬度の範囲内の相手材を形成し得る樹脂であって、上記ポリアミド系樹脂に充填剤・柔軟材などを付与したものも含む。
【０１２９】
〔相手材（II）の製造方法〕
本実施形態に用いる部材（II）の製造方法としては、原材料となる上述したポリオキシメチレン樹脂以外の樹脂を用いた多様な公知の成形方法が挙げられる。
【０１３０】
当該成形方法としては、特に制限されないが、例えば、押出成形、射出成形、真空成形、ブロー成形、射出圧縮成形、加飾成形、多色成形、ガスアシスト射出成形、発砲射出成形、低圧成形、超薄肉射出成形（超高速射出成形）、金型内複合成形（インサート成形、アウトサート成形）等の成形方法の何れかによって成形することができる。
【０１３１】
特に、生産性の面から、押出成形、射出成形、射出圧縮成形、または異材を組み合わせる多色成形・金型内複合成形が好ましい。
【０１３２】
当該成形条件としては、通常上述したポリオキシメチレン樹脂以外の樹脂が成形される推奨条件を用いる。例えば、熱可塑性樹脂の場合、樹脂温度が融点または軟化点より１０℃以上、分解温度より１０℃以下の範囲で、熱硬化性樹脂の場合、硬化剤に合わせた硬化温度および硬化時間で成形を行なう。
【０１３３】
〔ポリオキシメチレン製スライド部品の使用態様〕
本実施形態のポリオキシメチレン製スライド部品とは、装置のスライド部分全てであってもよく、またスライド面を含む一部であってもよい。
【０１３４】
本実施形態のポリオキシメチレン製スライド部品は、作業性や機能性の改善を目的として、異材のインサート部および／または異材との接合部を有していてもよい。本実施形態のポリオキシメチレン製スライド部品は、上述のオキシメチレン樹脂組成物が優れた生産性を有し、さらには加工性にも優れていることから、複雑な形状に成形したり、後加工したりすることが容易であり、作動性や耐久性を一層優れたものとすることができる。また、本実施形態のポリオキシメチレン製スライド部品の表面状態は、平滑なものでも、各種シボ加工を施したものであってもよい。
【０１３５】
本実施形態のポリオキシメチレン製スライド部品は、上述の部材（I）と相手材（II）との定常的な摺動面圧が２０〜１５０ＭＰａで使用するスライド部品であることが好ましく、さらには４０〜１２０ＭＰａで使用するスライド部品であることが好ましい。
【０１３６】
また、本実施形態のポリオキシメチレン製スライド部品は、上述の部材（I）と相手材（II）との定常的な摺動線速度が０．０８〜２．３ｍ/ｓｅｃで使用するスライド部品であることが好ましく、さらには０．１〜２．０ｍ／ｓｅｃで使用するスライド部品であることが好ましい。本実施形態のポリオキシメチレン製スライド部品は、上述の好ましい摺動面圧および／または摺動線速度で使用することにより、作動性および耐久性の向上を図ることができる。本実施形態において、摺動面圧とは、部材（I）が定常的に対向する相手材（II）に圧接したときの単位面積あたりの最大荷重をいう。
【０１３７】
本実施形態のポリオキシメチレン製スライド部品は、部材（I）と相手材（II）との接触が面と面である場合の接触形態、またはスライドする面が一定でなく不連続に接触する場合の接触形態に用いられることが好ましい。部材（I）または相手材（II）の動きは、断続的または間欠的な動きをすることが好ましい。これにより優れた作動性および耐久性の向上を図ることができる。
【０１３８】
また、本実施形態のポリオキシメチレン製スライド部品は、スライドする面圧が変動したり、スライド面の形状を変えることで、スライドする速度を調整したり、部材（I）または相手材（II）の位置を決めたりすることができる。
【０１３９】
本実施形態のポリオキシメチレン製スライド部品の具体的な形態の例を、図１〜図３に示す。なお、部材（I）は、図１〜図３中（ｘ）、（ｙ）のいずれかどちらでもよい。
【０１４０】
具体的なポリオキシメチレン製スライド部品の用途としては、電気機器、自動車部品やその他の種々の機構部品において使用される、ワッシャ、スペーサ、ブッシュ、ロータ、バッド、スイベル、コロおよびそれらの一部などが挙げられる。
【０１４１】
〔ポリオキシメチレン製スライド部品の使用方法〕
本実施形態のポリオキシメチレン製スライド部品の使用方法は、上述のポリオキシメチレン製スライド部品を用いる。
【０１４２】
本実施形態のポリオキシメチレン製スライド部品の使用方法は、上述のオキシメチレン樹脂組成物を用いて形成される部材（I）と、該部材（I）に接する相手材（II）とを含むスライド部品を用いた使用方法であって、部材（I）と相手材（II）との定常的な摺動面圧が２０〜１５０ＭＰａであることが好ましく、さらには４０〜１２０ＭＰａであることが好ましい。
【０１４３】
また、本実施形態のポリオキシメチレン製スライド部品の使用方法は、上述のオキシメチレン樹脂組成物を用いて形成される部材（I）と、該部材（I）に接する相手材（II）とを含むスライド部品を用いた使用方法であって、部材（I）と相手材（II）との定常的な摺動線速度が０．０８〜２．３ｍ/ｓｅｃであることが好ましく、さらには０．１〜２．０ｍ／ｓｅｃであることが好ましい。
【０１４４】
ポリオキシメチレン製スライド部品の使用方法は、上述のポリオキシメチレン製スライド部品が、定常的に断続的に稼動することが好ましい。
【実施例】
【０１４５】
以下、具体的な実施例と、これとの比較例を挙げて説明するが、本実施形態は、以下の実施例に限定されるものではない。
【０１４６】
先ず、実施例および比較例におけるスライド部品に含まれる部材（I）を形成するオキシメチレン樹脂組成物（Ｐ）および相手材（II）等について説明する。
【０１４７】
〔部材（I）を形成するオキシメチレン樹脂組成物（Ｐ）〕
オキシメチレン樹脂組成物（Ｐ）を調製する原材料としては、以下に示すポリオキシメチレン（Ａ）および脂肪酸エステル（Ｂ）を用いた。
【０１４８】
（原材料）
＜ポリオキシメチレン（Ａ）＞
ポリオキシメチレン（Ａ）としては、次の手順により得たポリオキシメチレンホモポリマーおよびポリオキシメチレンコポリマーを用いた。
【０１４９】
・（Ａ−１）ポリオキシメチレンホモポリマー
ポリオキシメチレンホモポリマーは、以下のようにして調製した。
【０１５０】
撹拌機を付帯したジャケット付き５Ｌタンク重合器１にｎ−ヘキサンを２Ｌ満たし循環ライン（内径：６ｍｍ、長さ：２．５ｍ）を設けた。前記ｎ−ヘキサンをポンプにより２０Ｌ／ｈｒで循環させた。この循環ラインに脱水したホルムアルデヒドガス２００ｇ／ｈｒを直接供給した。また、触媒（ジメチルジステアリルアンモニウムアセテート）を反応器直前の循環ラインに供給した。さらに、連鎖移動剤（無水酢酸）を、次工程に送られる重合スラリーの減少分を補うために供給するヘキサンに添加し、０．１３〜０．５２ｇ／ｈｒの範囲で調整を行ない、連続的にフィードしながら、５８℃で重合を行い、粗ポリマーを含む重合スラリーを得た。使用する重合触媒および連鎖移動剤は、最終製品である組成物に応じて調整した。
【０１５１】
得られた重合スラリーをヘキサンと無水酢酸との１対１混合物中で１４０℃×２時間反応させ、分子末端をアセチル化することにより安定化を行った。反応後のポリマーを濾取、２ｍｍＨｇ以下に減圧し、８０℃に設定した減圧乾燥機で３時間かけて乾燥を行い、ポリオキシメチレンホモポリマーのパウダーを得た。
【０１５２】
さらにこのパウダー１００質量部と、安定剤としてイルガノックス２４５（チバスペシャリティケミカルズ（株）社製）０．２質量部と、Ｈ−３（旭化成ファインケム（株）社製）０．２質量部とをヘンシェルミキサーにて１分間混合した。その後、得られた混合物を、２００℃に設定したベント付きスクリュー型二軸押出機（プラスチック工業（株）社製 ＢＴ−３０、Ｌ／Ｄ＝４４）にてスクリュー回転数１００ｒｐｍとし、２４アンペアで溶融混練してポリオキシメチレンホモポリマーのペレットを得た。原料投入からペレット採取まで、できるだけ酸素の混入を避けて操作を行った。
【０１５３】
・（Ａ−２）ポリオキシメチレンコポリマー
ポリオキシメチレンコポリマーは、以下のようにして調製した。
【０１５４】
まず、下記のようにして重合工程を実施した。
【０１５５】
熱媒を通すことのできるジャケット付セルフ・クリーニングタイプの二軸パドル型連続混合反応機（スクリュー径３インチ、径に対する長さの比（Ｌ／Ｄ）＝１０）を８０℃に調整した。主モノマーとしてトリオキサンを３７５０ｇ／ｈｒ、コモノマーとして１，３−ジオキソランを２５〜１５０ｇ／ｈｒ、かつ、連鎖移動剤としてメチラール（何れも不純物低減処理済のものを用いた。）を２．０〜８．０ｇ／ｈｒの範囲で調整を行ない、前記連続混合反応機に連続的にフィードした。
【０１５６】
また、重合触媒として三フッ化ホウ素ジ−ｎ−ブチルエーテラートの１質量％シクロヘキサン溶液を、当該触媒がトリオキサン１モルに対して２．０×１０-5モルになるように、前記連続混合反応機に添加して重合を行い、重合フレークを得た。なお、使用した重合触媒、連鎖移動剤およびコモノマーは、最終製品である組成物毎に調製した。
【０１５７】
得られた重合フレークを粉砕した後、トリエチルアミン１％水溶液中に、前記粉砕物を投入して撹拌し、重合触媒を失活させた。その後、重合フレークを含むトリエチルアミン１％水溶液を、濾過、洗浄および乾燥を順次行い、粗ポリマーを得た。
【０１５８】
得られた粗ポリマー１質量部に対し、第４級アンモニウム化合物としてトリエチル（２−ヒドロキシエチル）アンモニウム蟻酸塩を、下記数式（i）を用いて窒素の量に換算した場合に２０ｐｐｍとなる量相当を添加し、均一に混合した後１２０℃で３時間乾燥し、乾燥ポリマーを得た。
【０１５９】
第４級アンモニウム化合物の添加量＝Ｐ×１４／Ｑ ・・・（i）
（式（i）中、Ｐは第４級アンモニウム化合物の粗ポリマーに対する濃度（質量ｐｐｍ）を表し、「１４」は窒素の原子量であり、Ｑは第４級アンモニウム化合物の分子量を表す。）
次に、得られた乾燥ポリマーを用いて末端安定化および造粒工程を実施した。
【０１６０】
ベント付きスクリュー型二軸押出機（プラスチック工業社製、ＢＴ−３０、Ｌ／Ｄ＝４４、設定温度２００℃、回転数８０ｒｐｍ）の前段部分に、得られた乾燥ポリマーを添加し、さらに当該乾燥ポリマー１００質量部に対して０．５質量部の水を添加した。平均滞留時間を１分として、ポリマー末端を安定化させつつ減圧脱気を行った。
【０１６１】
次に、上記乾燥ポリマー１００質量部に対し、安定剤としてイルガノックス２４５（チバスペシャリティケミカルズ（株）社製）０．２質量部と、Ｈ−３（旭化成ファインケム（株）社製）０．２質量部とを予めヘンシェルミキサーにて１分間混合した。得られた混合物を、上記二軸押出機の後段部分にあるサイドフィーダーから添加し、２００℃に設定したベント付きスクリュー型二軸押出機（プラスチック工業（株）社製 ＢＴ−３０、Ｌ／Ｄ＝４４）にてスクリュー回転数１００ｒｐｍとし、２４アンペアで溶融混練してポリオキシメチレンコポリマーのペレットを得た。原料投入からペレット採取まで、できるだけ酸素の混入を避けて操作を行った。
【０１６２】
上記コモノマーの調整により得られた３種のオキシメチレンコポリマーにおけるオキシメチレン成分ａ（１００ｍｏｌ％）に対するオキシアルキレン成分ｂの割合（以下「ｂ／ａ」とも記す。）を下記表１に示す。ここで（ｂ／ａ）は、以下のようにして求めた。
【０１６３】
得られたポリオキシメチレンコポリマーを、溶媒であるヘキサフルオロイソプロパノール（ＨＦＩＰ）−ｄ2（Ｄ化率９７％、和光純薬９８％ａｓｓａｙ）中に、２４時間かけて溶解させることにより、ポリオキシメチレンコポリマーの１．５質量％溶液を調製した。
【０１６４】
上記のポリオキシメチレンコポリマーの１．５質量％溶液を検体として、ＪＥＯＬ−４００核磁気共鳴分光計（1Ｈ：４００ＭＨｚ）を用い、５５℃および積算回数５００回の条件下、オキシメチレン成分ａと、当該成分ａを除くオキシアルキレン成分ｂとの帰属ピークを積分した。このようにして得られた積分値から、オキシメチレン成分ａ（１００ｍｏｌ％）に対するオキシアルキレン成分ｂの割合を求めた。
【０１６５】
＜脂肪酸エステル（Ｂ）＞
脂肪酸エステル（Ｂ）として、下記（Ｂ−１）〜（Ｂ−５）を用いた。
（Ｂ−１）：アジピン酸ジドデシル（北広ケミカル（株）社製、常温で固体）
（Ｂ−２）：エチレングリコールジステアレート（北広ケミカル（株）社製、常温で固体）
（Ｂ−３）：ミリスチン酸セチル（日本油脂（株）社製、常温で固体）
（Ｂ−４）：アジピン酸ジイソデシル（大八化学工業（株）社製、常温で液状）
（Ｂ−５）：エチレングリコールジアセテート（（株）ワコーケミカル社製、常温で液状）
（オキシメチレン樹脂組成物（Ｐ）の調製）
上記の原材料（Ａ）および（Ｂ）を、下記表１に示す組成に従って配合し、ヘンシェルミキサーを用いて均一に混合した。得られた混合物を、ベント付きスクリュー型二軸押出機（プラスチック工業社製、ＢＴ−３０、Ｌ／Ｄ＝４４、設定温度２００℃、回転数８０ｒｐｍ）を用いて、溶融混合し、造粒を行ない、オキシメチレン樹脂組成物（Ｐ１）〜（Ｐ１６）のペレットを得た。
【０１６６】
オキシメチレン樹脂組成物（Ｐ１）〜（Ｐ１６）のメルトフローレート（ＭＦＲ）を下記表１に示す。オキシメチレン樹脂組成物（Ｐ１）〜（Ｐ１６）におけるＭＦＲの調整は、上記原材料（Ａ）を調製する際の連鎖移動剤や脂肪酸エステル（Ｂ）の添加量を制御することにより行った。ここでＭＦＲは、以下のようにして求めた。
【０１６７】
得られたオキシメチレン樹脂組成物（Ｐ１）〜（Ｐ１６）のペレットについて、メルトインデクサ（東洋精機（株）社製、Ｆ−Ｗ０１）を用いてメルトフローレート（ＡＳＴＭ１２３８、温度１９０℃）を測定した。
【０１６８】
【表１】
2014211238.tif 000002
オキシメチレン樹脂組成物のペレットの生産性を、下記に示す方法により評価した。評価結果を表２〜４に示す。
【０１６９】
＜オキシメチレン樹脂組成物の生産性評価＞
オキシメチレン樹脂組成物の生産性評価は、押出機のトルクを２５アンペアで一定となるように調整して造粒したときの、オキシメチレン樹脂組成物の単位時間当たりの平均造粒量、ストランドの状態、ならびにペレットの外観および臭気により、総合的に行った。
【０１７０】
評価基準としては、脂肪酸エステルを含まないオキシメチレン樹脂組成物Ｐ１を押出し機に通したときの生産性の評価と比較して、以下のように規定した。
【０１７１】
脂肪酸エステルを含まないオキシメチレン樹脂組成物Ｐ１の生産性評価に比して、良好の場合を○、同等のレベルであった場合を◇、若干低下した場合を△、明らかに低下した場合を×として、各オキシメチレン樹脂組成物の生産性評価を行った。
【０１７２】
なお、上記「良好」とは、オキシメチレン樹脂組成物Ｐ１と比較した場合、単位時間当たりの平均造粒量の増加が１０％以上であった状態を言う。
【０１７３】
上記「若干低下」とは、オキシメチレン樹脂組成物Ｐ１と比較した場合、単位時間当たりの平均造粒量の低下が２０％〜４０％以内であり、得られたストランドにフクレや切れがなく安定して巻き取りが可能であり、得られたペレットは、外観が多少の切子があり、臭気があったものの作業性を低下させなかった状態を言う。
【０１７４】
上記「明らかに低下」とは、オキシメチレン樹脂組成物Ｐ１と比較した場合、単位時間当たりの平均造粒量の低下が４０％より大きく、または、食い込み不良やストランドに切れなどが発生して巻き取りが不安定になったことがある場合、または、ペレットの外観（色や形状）が悪かったり、もしくはペレットの臭気が強かったりして作業性に影響を与えた場合である。
【０１７５】
〔相手材（II）を形成する樹脂〕
相手材（II）を形成する樹脂としては、次の樹脂を使用した。
【０１７６】
（ｂ−１）：ポリアミド６６（ＰＡ６６）（旭化成ケミカルズ（株）社製１４０２Ｓ）
（ｂ−２）：耐衝撃性ポリスチレン（ＨＩＰＳ）（ＰＳジャパン（株）社製Ｈ０１３０）
（ｂ−３）：アクリロニトリル−スチレン共重合体（ＡＳ）（旭化成ケミカルズ（株）社製７０９）
（ｂ−４）：ポリオキシメチレン樹脂（ＰＯＭ）（旭化成ケミカルズ（株）社製Ｃ４５２０）
（ｂ−５）：ポリエチレン（ＰＥ）（旭化成ケミカルズ（株）社製Ｍ７６２０）
（ｂ−６）：エポキシ樹脂（ＥＰ）（アデカ（株）社製４１００／硬化剤ＥＨ１０１）
〔相手材（II）の形成〕
相手材（II）として、上記樹脂（ｂ−１）〜（ｂ−６）を用いて、以下のとおり相手材（II−１）〜（II−６）を形成した。
【０１７７】
・相手材（II−１）の形成
上記樹脂（ｂ−１）を用いて、以下のとおり加熱プレスにより相手材（II−１）を形成した。当該加熱プレスは、加熱プレス機（三庄インダストリー（株）社製、２段式ヒータープレス）を用いて、プレス温度２８０℃、プレス圧力２０ＭＰａ、プレス時間１５秒で実施した。当該加熱プレス後、８０℃で４５秒冷却し、得られた平板（厚さ３ｍｍ）を相手材（II−１）とした。相手材（II−１）のロックウェル硬度（Ｍスケール）は、８０であった。
【０１７８】
なお、本実施例において、ロックウェル硬度（Ｍスケール）は、上記加熱プレスにより得られた平板を二枚重ねて、硬度計（（株）明石製作所製、ＡＴＫ−Ｆ３０００）を用いて測定した。
【０１７９】
・相手材（II−２）の形成
上記樹脂（ｂ−２）を用いて、プレス温度２１０℃、プレス後の冷却温度を４０℃とした以外は、相手材（II−１）の形成と同様にして相手材（II−２）を得た。相手材（II−２）のロックウェル硬度（Ｍスケール）は、６０であった。
【０１８０】
・相手材（II−３）の形成
上記樹脂（ｂ−３）を用いて、プレス温度２１０℃、プレス後の冷却温度を４０℃とした以外は、相手材（II−１）の形成と同様にして相手材（II−３）を得た。相手材（II−３）のロックウェル硬度（Ｍスケール）は、９５であった。
【０１８１】
・相手材（II−４）の形成
上記樹脂（ｂ−４）を用いて、プレス温度２００℃、プレス後の冷却温度を４０℃とした以外は、相手材（II−１）の形成と同様にして相手材（II−４）を得た。相手材（II−４）のロックウェル硬度（Ｍスケール）は、８０であった。
【０１８２】
・相手材（II−５）の形成
上記樹脂（ｂ−５）を用いて、プレス温度２００℃、プレス後の冷却温度を４０℃とした以外は、相手材（II−１）の形成と同様にして相手材（II−５）を得た。相手材（II−５）のロックウェル硬度（Ｍスケール）は、４０であった。
【０１８３】
・相手材（II−６）の形成
上記樹脂（ｂ−６）を用いて、プレス温度１５０℃、プレス時間１０時間、プレス後の冷却温度を８０℃とした以外は、相手材（II−１）の形成と同様にして相手材（II−６）を得た。相手材（II−６）のロックウェル硬度（Ｍスケール）は、１１５であった。
【０１８４】
［実施例１］
オキシメチレン樹脂組成物を用いて形成される部材（I）として、スライドピン（Iａ）を以下のとおり作製し、該部材（I）に接する相手材（II）として、下記ガイド部（IIｂ）を以下のとおり作製した。
【０１８５】
（スライドピン（Iａ）の作製）
上記調製したオキシメチレン樹脂組成物（Ｐ２）を用いて、以下のとおり射出成形することによりスライドピン（Iａ）を作製した。
【０１８６】
当該射出成形は、射出成形機（東洋機械金属社製、ＴＩ−３０Ｇ）を用いて、シリンダー温度２００℃、金型温度８０℃を目安として実施した。
【０１８７】
スライドピン（Iａ）の寸法は、図４（ｃ）に示すように先端半円柱の直径５ｍｍ、幅５ｍｍ、スライドピン長さ１５ｍｍとした。
【０１８８】
（スライドピン（Iａ）の品質評価）
オキシメチレン樹脂組成物を用いて作製した上記スライドピン（Iａ）の品質評価は、成形品の外観（シルバーやフローマークなど）や着色などを目視で確認し、総合的に行なった。
【０１８９】
評価の基準としては、金型転写性が良く平滑性・光沢性など外観が良好だった場合を○、脂肪酸エステルを含まない比較例１と同等の場合を◇、シルバーやフローマークなど若干の不良が確認された場合を△、摺動面に明らかに不良が確認された場合を×として評価を行った。評価は作製したスライドピン（Iａ）の５つの平均をとった。
【０１９０】
（ガイド部（IIｂ）の作製）
上記形成した相手材（II−１）から、２５ｍｍ×３０ｍｍの短冊を切り出し、該短冊を後述するスライド部品評価装置のＳＵＳ製治具に固定しガイド部（IIｂ）とした。
【０１９１】
（スライド部品の作製）
上記作製したスライドピン（Iａ）およびガイド部（IIｂ）を用いて、図４（ａ）に示すような構成のスライド部品を作製した。当該スライド部品について以下のとおり評価した。
【０１９２】
（スライド部品の生産性の評価）
スライド部品の生産性の評価を、上述したオキシメチレン樹脂組成物の生産性および上述したスライドピン（Iａ）の品質評価により行った。
【０１９３】
（スライド部品の作動性および耐久性の評価）
スライド部品の作動性および耐久性の評価は、後述するスライド部品評価装置を用いて行なった。当該評価を行う際のスライドピン（Iａ）とガイド部（IIｂ）との摺動面圧は、８０ＭＰａとし、スライドピン（Iａ）とガイド部（IIｂ）との摺動線速度は、１．０ｍ／秒とした。なお、本実施例において、摺動面圧は、スライド部品の評価開始前に、既存の感圧紙（富士フイルム（株）社製、プレスケール）により測定した。摺動線速度は、タコメータ（（株）小野測機（株）社製、ＨＴ５５００）により測定した。
【０１９４】
〔スライド部品評価装置〕
図４（ａ）〜（ｃ）に、スライド部品の作動性および耐久性の評価に用いたスライド部品評価装置を示す。
【０１９５】
図４（ａ）は、スライド部品評価装置の概略図である。図４（ａ）に示すとおり、このスライド部品評価装置は、スライドピン（Iａ）とガイド部（IIｂ）とを具備させた。また、スライドピン（Iａ）の上部より荷重をかけ、ガイド部（IIｂ）を長手方向に往復稼動させた。図４（ｂ）はガイド部（IIｂ）の正面図と寸法を示し、図４（ｃ）はスライドピン（ａ）の正面図と寸法を示す。
【０１９６】
スライド部品の評価には往復動試験機（東測精密社製ＡＦＴ−１５ＭＳ型）を改良し、本実施例の各条件での評価が可能となるようにモータ能力・耐荷重を高めたものを用いた。測定条件は、往復距離２０ｍｍ、環境温度２３℃、湿度５０％とした。荷重のバランスは、ガイド部（IIｂ）の中央の位置で行なった。
【０１９７】
（作動性および耐久性の評価基準）
スライド部品の作動性の評価は、スライド試験を開始したときの作動状態（音の発生およびスライドピンの動き）を観察することにより行なった。
【０１９８】
また、スライド部品の耐久性の評価は、長期スライド試験を実施したときの、スライドピンとガイド部との変化（形状変化および外観）を観察することにより行った。具体的には、スライド部品の作動性および耐久性の評価を以下のとおり行った。
【０１９９】
＜作動性＞
音の発生およびスライドピンの動きについては、往復動試験開始から１〜１０回往復するときを観察した。各試験を３回実施し、平均することで評価を行なった。
【０２００】
音の発生については、スライド部品評価装置の摺動部から３０ｃｍの距離から聞いて、音の有無を確認することにより以下のとおり評価した。音が発生しなかった場合を◎、音の発生が５回以内であった場合を○、常に短い音が確認された場合を◇、常に大きい連続音が確認された場合を×とした。
【０２０１】
スライドピンの動きに関する評価基準としては、１回目から円滑な稼動をした場合を◎、５回以内に円滑な稼動をした場合を○、常にスティックスリップが確認された場合を◇、常にスティックスリップが確認され、さらに音も確認された場合を×とした。
【０２０２】
＜耐久性＞
また、スライド部品の耐久性の評価は、１０万回往復動試験を実施したときの、スライドピンの形状変化、ならびにスライドピンおよびガイド部の外観を観察することにより行った。
【０２０３】
形状変化の観察については、マイクロスコープ（キーエンス(株)社製、ＶＨＸ−１０００）を用いて行なった。スライドピンの摩耗量が、２０μｍ以下の場合を◎、２０μｍを超えて４０μｍ以下の場合を○、４０μｍを超えて６０μｍ以下の場合を◇、６０μｍより大きい場合を×とした。
【０２０４】
外観の観察については、極めて良好であった場合を◎、大変良好であった場合を○、良好であった場合を◇、不良であった場合を×として、評価を行なった。
【０２０５】
なお、上記「極めて良好」とは、スライドピンおよびガイド部に剥離などがほとんど見られなかった状態を言う。
【０２０６】
上記「大変良好」とは、スライドピンおよび／またはガイド部に剥離が見られるものの、粉の発生がほとんどなかった状態を言う。
【０２０７】
上記「良好」とは、スライドピンおよび／またはガイド部に剥離が見られるものの、粉の発生が少なかった状態を言う。
【０２０８】
上記「不良」とは、スライドピンおよび／またはガイド部に剥離が見られ、さらに粉の発生が大きかった状態を言う。
【０２０９】
［実施例２〜５および比較例１、２］
表２に示す種類のオキシメチレン樹脂組成物を用いた以外は、実施例１と同様にして、スライドピン（Iａ）、ガイド部（IIｂ）およびスライド部品を作製し、各評価を実施した。評価結果を表２に示す。なお、比較例２では、スライドピン（Iａ）において、摺動面に明らかに不良が確認されたので、以降の評価を行わなかった。
【０２１０】
【表２】
2014211238.tif 000003
上記表２に示すように、実施例１〜３および比較例１、２の評価結果から、本実施形態で規定した脂肪酸エステルを含むオキシメチレン樹脂組成物を用いたポリオキシメチレン製スライド部品は、高い生産性を維持でき、優れた作動性および耐久性を有することがわかった。本実施形態で規定の脂肪酸エステルを含まないオキシメチレン樹脂組成物を用いたスライド部品は、作動性および耐久性に劣ることがわかった。
【０２１１】
また脂肪酸エステルの含有量が本実施形態で規定より多いオキシメチレン樹脂組成物を用いた場合、押出機でのサージングやストランド切れが発生し、さらにポリオキシメチレン製スライド部品は、着色が確認され品質が劣り、生産性が低下することがわかった。
【０２１２】
［実施例４、５および比較例３〜５］
ガイド部（IIｂ）を、表２に示すとおりの相手材（ｂ−２）〜（ｂ−６）から作製した以外は、実施例２と同様にして、スライドピン（Iａ）およびスライド部品を作製し、各評価を実施した。実施例４、５および比較例３〜５の評価結果を表２に示す。
【０２１３】
表２に示すように、実施例２、４、５、比較例３〜５の評価結果から、ポリオキシメチレン樹脂以外の樹脂を用いて形成され、ロックウェル硬度（Ｍスケール）が５０〜１１０の相手材を用いたスライド部品は、優れた作動性および耐久性を有することがわかった。ポリオキシメチレン樹脂（ＰＯＭ）から形成された相手材を用いたスライド部品は、作動性評価において、音およびスティックスリップがともに確認された。また、規定のロックウェル硬度より柔らかい相手材を用いたスライド部品は、スライド試験完了後のガイド部に剥離が見られ、さらにガイド部の窪みや粉の発生が大きいなど外観に変化を生じていた。また規定のロックウェル硬度より固い相手材を用いたスライド部品は、スライドピンの形状変化が大きく、さらにスライドピンの一部に剥離が見られた。本実施形態で規定する相手材の中では、作動性および耐久性のバランスから、特にＰＡ６６から形成される相手材が好ましいことがわかった。
【０２１４】
［実施例６〜９］
表３に示す種類のオキシメチレン樹脂組成物を用いた以外は、実施例１と同様にして、スライドピン（Iａ）、ガイド部（IIｂ）およびスライド部品を作製し、各評価を実施した。実施例６〜９の評価結果を表３に示す。
【０２１５】
【表３】
2014211238.tif 000004
上記表３に示すように、実施例６〜９の評価結果から、本実施形態の好ましい脂肪酸エステルを含むオキシメチレン樹脂組成物を用いて形成された部材を含むスライド部品は、高い生産性を維持でき、優れた作動性および耐久性を有することがわかった。脂肪酸エステルとしてモノエステルを用いると、スライド部品の作動性は改善されたが、スライド部品の耐久性は改善が小さくなる傾向を示した。また、脂肪酸エステルとして融点が低いジエステルを用いると、一部で、押出機でのサージングやストランド切れや、スライドピンにおいてシルバーなどが確認され、生産性が低下する傾向を示した。
【０２１６】
［実施例１０〜１２］
表３に示す種類のオキシメチレン樹脂組成物を用いた以外は、実施例１と同様にして、スライドピン（Iａ）、ガイド部（IIｂ）およびスライド部品を作製し、各評価を実施した。実施例１０〜１２の評価結果を表３に示す。
【０２１７】
上記表３に示すように、実施例１０〜１２の評価結果から、本実施形態の好ましいコモノマー量が挿入されているポリオキシメチレン含有組成物を用いて形成された部材を含むスライド部品は、高い生産性を維持でき、優れた作動性および耐久性を有することがわかった。挿入されるコモノマー量が多いと、スライドピンの形状変化が大きくなる傾向を示した。
【０２１８】
［実施例１３〜１６］
表３に示す種類のオキシメチレン樹脂組成物を用いた以外は、実施例１と同様にして、スライドピン（Iａ）、ガイド部（IIｂ）およびスライド部品を作製し、各評価を実施した。実施例１３〜１６の評価結果を表３に示す。
【０２１９】
上記表３に示すように、実施例１３〜１６の評価結果から、本実施形態の好ましいＭＦＲのオキシメチレン樹脂組成物を用いて形成された部材を含むスライド部品は、生産性を維持でき、優れた作動性および耐久性を有することがわかった。オキシメチレン樹脂組成物のＭＦＲが低くなると、生産性が低下する傾向を示し、高くなるとガイド部の一部に剥離が生じる傾向を示した。
【０２２０】
［実施例１７〜２０］
作動性および耐久性の評価を行う際のスライドピン（Iａ）とガイド部（IIｂ）との摺動面圧を、表４に示すとおり変更した以外は、実施例２と同様にして、スライドピン（Iａ）、ガイド部（IIｂ）およびスライド部品を作製し、各評価を実施した。実施例１７〜２０の評価結果を表４に示す。
【０２２１】
【表４】
2014211238.tif 000005
上記表４に示すように、実施例２および１７〜２０の評価結果から、本実施形態の好ましい摺動面圧の範囲でポリオキシメチレン製スライド部品を使用することで、優れた作動性および耐久性を発揮することがわかった。当該摺動面圧が低くなるとスライドピンの動きが円滑でなくなる傾向を示し、当該摺動面圧が高くなると音が生じる傾向を示した。
【０２２２】
［実施例２１〜２４］
作動性および耐久性の評価を行う際のスライドピン（Iａ）とガイド部（IIｂ）との摺動線速度を、表４に示すとおり変更した以外は、実施例２と同様にして、スライドピン（Iａ）、ガイド部（IIｂ）およびスライド部品を作製し、各評価を実施した。実施例２１〜２４の評価結果を表４に示す。
【０２２３】
上記表４に示すように、実施例２および２１〜２４の評価結果から、本実施形態において、好ましい摺動線速度の範囲でポリオキシメチレン製スライド部品を使用することで、優れた作動性および耐久性を発揮することがわかった。当該摺動線速度が小さくなるとスライドピンの動きが円滑でなくなる傾向を示し、当該摺動線速度が大きくなると音が生じる傾向を示した。
【産業上の利用可能性】
【０２２４】
本発明は、電気機器、自動車部品やその他の種々の機構部品において、ワッシャ、スペーサ、ブッシュ、ロータ、バッド、スイベル、コロなどからなる群より選択される１種以上のスライド部品およびそれらの一部として、産業上の利用可能性を有する。
【図１】
2014211238.tif 000006
【図２】
2014211238.tif 000007
【図３】
2014211238.tif 000008
【図４】
2014211238.tif 000009
【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
オキシメチレン樹脂組成物を用いて形成される部材（I）と、該部材（I）に接する相手材（II）とを含み、前記部材（I）と前記相手材（II）とが少なくとも一部で接触する構造を有し、前記部材（I）と前記相手材（II）とを定常的に断続的にスライドさせて使用するスライド部品であって、
前記オキシメチレン樹脂組成物が、ポリオキシメチレン（Ａ）を９０質量％以上、脂肪族アルコールと脂肪族カルボン酸とからなるジエステルである脂肪酸エステル（Ｂ）を０．５〜２．５質量％含み、
前記相手材（II）が、ポリアミド系樹脂を用いて形成され、ロックウェル硬度（Ｍスケール）５０〜１１０であり、
部材（I）と相手材（II）との定常的な摺動面圧が２０〜１５０ＭＰaであることを特徴とするポリオキシメチレン製スライド部品。
【請求項２】
部材（I）と相手材（II）との定常的な摺動線速度が０．０８〜２．３ｍ／ｓｅｃであることを特徴とする請求項１に記載のポリオキシメチレン製スライド部品。
【請求項３】
前記脂肪酸エステル（Ｂ）が常温で固体であることを特徴とする請求項１または２に記載のポリオキシメチレン製スライド部品。
【請求項４】
前記ポリオキシメチレン（Ａ）が、オキシメチレン成分以外のコモノマー成分を、オキシメチレン成分１００ｍｏｌ％に対して、０〜１．３５ｍｏｌ％含有していることを特徴とする請求項１〜３のいずれか一項に記載のポリオキシメチレン製スライド部品。
【手続補正２】
【補正対象書類名】明細書
【補正対象項目名】０２０９
【補正方法】変更
【補正の内容】
【０２０９】
［実施例２、３、参考例１〜２および比較例１、２］
表２に示す種類のオキシメチレン樹脂組成物を用いた以外は、実施例１と同様にして、スライドピン（Iａ）、ガイド部（IIｂ）およびスライド部品を作製し、各評価を実施した。評価結果を表２に示す。なお、比較例２では、スライドピン（Iａ）において、摺動面に明らかに不良が確認されたので、以降の評価を行わなかった。
【手続補正３】
【補正対象書類名】明細書
【補正対象項目名】０２１０
【補正方法】変更
【補正の内容】
【０２１０】
【表２】
2014211238.tif 000010
【手続補正４】
【補正対象書類名】明細書
【補正対象項目名】０２１２
【補正方法】変更
【補正の内容】
【０２１２】
［参考例１、２および比較例３〜５］
ガイド部（IIｂ）を、表２に示すとおりの相手材（ｂ−２）〜（ｂ−６）から作製した以外は、実施例２と同様にして、スライドピン（Iａ）およびスライド部品を作製し、各評価を実施した。参考例１、２および比較例３〜５の評価結果を表２に示す。
【手続補正５】
【補正対象書類名】明細書
【補正対象項目名】０２１３
【補正方法】変更
【補正の内容】
【０２１３】
表２に示すように、実施例２、参考例１、２、比較例３〜５の評価結果から、ポリオキシメチレン樹脂以外の樹脂を用いて形成され、ロックウェル硬度（Ｍスケール）が５０〜１１０の相手材を用いたスライド部品は、優れた作動性および耐久性を有することがわかった。ポリオキシメチレン樹脂（ＰＯＭ）から形成された相手材を用いたスライド部品は、作動性評価において、音およびスティックスリップがともに確認された。また、規定のロックウェル硬度より柔らかい相手材を用いたスライド部品は、スライド試験完了後のガイド部に剥離が見られ、さらにガイド部の窪みや粉の発生が大きいなど外観に変化を生じていた。また規定のロックウェル硬度より固い相手材を用いたスライド部品は、スライドピンの形状変化が大きく、さらにスライドピンの一部に剥離が見られた。本実施形態で規定する相手材の中では、作動性および耐久性のバランスから、特にＰＡ６６から形成される相手材が好ましいことがわかった。
【手続補正６】
【補正対象書類名】明細書
【補正対象項目名】０２１４
【補正方法】変更
【補正の内容】
【０２１４】
［実施例６、参考例３、実施例８および９］
表３に示す種類のオキシメチレン樹脂組成物を用いた以外は、実施例１と同様にして、スライドピン（Iａ）、ガイド部（IIｂ）およびスライド部品を作製し、各評価を実施した。実施例６、参考例３、実施例８および９の評価結果を表３に示す。
【手続補正７】
【補正対象書類名】明細書
【補正対象項目名】０２１５
【補正方法】変更
【補正の内容】
【０２１５】
【表３】
2014211238.tif 000011
上記表３に示すように、実施例６、参考例３、実施例８および９の評価結果から、本実施形態の好ましい脂肪酸エステルを含むオキシメチレン樹脂組成物を用いて形成された部材を含むスライド部品は、高い生産性を維持でき、優れた作動性および耐久性を有することがわかった。脂肪酸エステルとしてモノエステルを用いると、スライド部品の作動性は改善されたが、スライド部品の耐久性は改善が小さくなる傾向を示した。また、脂肪酸エステルとして融点が低いジエステルを用いると、一部で、押出機でのサージングやストランド切れや、スライドピンにおいてシルバーなどが確認され、生産性が低下する傾向を示した。
【手続補正８】
【補正対象書類名】明細書
【補正対象項目名】０２２０
【補正方法】変更
【補正の内容】
【０２２０】
［実施例１８〜１９および参考例４〜５］
作動性および耐久性の評価を行う際のスライドピン（Iａ）とガイド部（IIｂ）との摺動面圧を、表４に示すとおり変更した以外は、実施例２と同様にして、スライドピン（Iａ）、ガイド部（IIｂ）およびスライド部品を作製し、各評価を実施した。実施例１８〜１９および参考例４〜５の評価結果を表４に示す。
【手続補正９】
【補正対象書類名】明細書
【補正対象項目名】０２２１
【補正方法】変更
【補正の内容】
【０２２１】
【表４】
2014211238.tif 000012
上記表４に示すように、実施例２および実施例１８〜１９と参考例４〜５との評価結果から、本実施形態の好ましい摺動面圧の範囲でポリオキシメチレン製スライド部品を使用することで、優れた作動性および耐久性を発揮することがわかった。当該摺動面圧が低くなるとスライドピンの動きが円滑でなくなる傾向を示し、当該摺動面圧が高くなると音が生じる傾向を示した。